(57)【特許請求の範囲】
【請求項１】
酸化剤水溶液は無機酸化性塩水溶液であり、この無機酸化性塩の配合割合は爆薬組成物中の全組成に対して４０〜８０重量％であり、１〜５重量％の油類、１〜５重量％の乳化剤および０．３〜５重量％の微小中空球体よりなり、前記油類は４０℃における動粘度が２〜３５０センチストークス（ｃＳｔ）であり、前記微小中空球体は平均粒径が２０〜１５００μｍ、真比重が０．４以下であり、かつその材質が有機質であるバルク装填用油中水型エマルション爆薬組成物。
【請求項２】
前記微小中空球体は、アクリロニトリルと塩化ビニリデンの共重合樹脂またはポリスチレン樹脂より形成されたものである請求項１に記載のバルク装填用油中水型エマルション爆薬組成物。
【請求項３】
前記微小中空球体は、薄膜により形成されるモノセルまたはマルチセルであり、前記乳化剤は、ソルビトール脂肪酸エステルである請求項１または請求項２に記載のバルク装填用油中水型エマルション爆薬組成物。
【請求項４】
前記油類は、α−オレフィンオリゴマー、流動パラフィン、炭化水素系合成油のいずれかである請求項１に記載のバルク装填用油中水型エマルション爆薬組成物。
【発明の詳細な説明】
【０００１】
【発明の属する技術分野】
この発明は隧道堀進、採石、採鉱等の産業用の爆破作業に広く利用されるバルク装填用油中水型（以下、Ｗ／Ｏ型とも称する）エマルション爆薬組成物に関するものである。
【０００２】
【従来の技術】
上記Ｗ／Ｏ型エマルション爆薬は、米国特許第３１６１５５１号明細書により初めて開示されて以来、その目的に応じて種々のものが提案されてきた。それらのＷ／Ｏ型エマルション爆薬は、基本的には炭素質燃料からなる連続相、無機酸化酸塩の水溶液からなる分散相、乳化剤および気泡保持材が含まれている。気泡保持材としては通常微小中空球体が用いられ、その選択によってブースター起爆から雷管起爆までの広範な感度をもつＷ／Ｏ型エマルション爆薬となる。
【０００３】
これらＷ／Ｏ型エマルション爆薬は、その組成の中に火薬類を含有しないことから膠質ダイナマイトに比べて取扱い性に優れ、次第にその使用範囲が広まっている。
【０００４】
【発明が解決しようとする課題】
ところで、Ｗ／Ｏ型エマルション爆薬は、まず酸化剤水溶液、油類および乳化剤を高温条件で乳化し、その後、さらに微小中空球体を加えて撹拌混合することによって製造される。通常、このＷ／Ｏ型エマルションは極めて粘度が高く、グリース状あるいはマヨネーズ状の性状を有している。そのため、この高粘性のＷ／Ｏ型エマルションに比重の小さな微小中空球体を撹拌混合（以下、混和という）して均一にした後、紙あるいは合成樹脂チューブで包装されるのが最も一般的な製品形態である。
【０００５】
ところが、最近Ｗ／Ｏ型エマルション爆薬の使用形態の一つとして、紙やプラスチックチューブなどの包装によらない、バルク状のまま直接装薬孔に注入する方式が開発されつつある。それは一般にバルク装填用Ｗ／Ｏ型エマルション爆薬といわれているが、通常のＷ／Ｏ型エマルション爆薬に要求される貯蔵安定性、低温起爆性などに加えて、流動性の良いことが新たな物性として求められている。
【０００６】
しかしながら、前記Ｗ／Ｏ型エマルション爆薬は、製造時における乳化、混和時の粘度に比べて貯蔵温度における粘度が著しく大きくなる。この粘度上昇があまりにも大きいと流動性が乏しくなり、作業性が悪く、バルク装填に適さないものとなる。
【０００７】
また、爆薬に添加される気泡保持材の量によって爆薬の比重、およびそれに連動する爆薬の感度が変化する。すなわち、気泡保持材の添加量が少ないと比重は高く、起爆感度は低いが、逆に気泡保持材の添加量が多いと比重は低く、起爆感度は高くなる傾向がある。使用条件によっては感度を高めるため気泡保持材を多量に添加する必要がある。この場合、気泡保持材の添加量が増すと爆薬の粘度が大きくなり、流動性が低下するという問題があった。
【０００８】
この発明は、以上のような従来技術に存在する問題点に着目してなされたものである。その目的とするところは、温度の変化に対する粘度変化を小さく、しかも比重の変化に対する粘度変化を小さくできるとともに、流動性に優れ、作業性を良好にできるバルク装填用油中水型エマルション爆薬組成物を提供することにある。
【０００９】
【課題を解決するための手段】
本発明者等はこの目的を達成するため鋭意研究を重ねた結果、特定の粒径と材質の微小中空球体を用いるか、またはそれと特定の粘度範囲にある油類を組み合わせて用いることにより、目的とする油中水型エマルション爆薬が得られることを見い出したものである。
【００１０】
すなわち、第１の発明のバルク装填用油中水型エマルション爆薬組成物は、酸化剤水溶液は無機酸化性塩水溶液であり、この無機酸化性塩の配合割合は爆薬組成物中の全組成に対して４０〜８０重量％であり、１〜５重量％の油類、１〜５重量％の乳化剤および０．３〜５重量％の微小中空球体よりなり、前記油類は４０℃における動粘度が２〜３５０センチストークス（ｃＳｔ）であり、前記微小中空球体は平均粒径が２０〜１５００μｍ、真比重が０．４以下であり、かつその材質が有機質である。
【００１１】
第２の発明のバルク装填用油中水型エマルション爆薬組成物は、第１の発明において、前記微小中空球体は、アクリロニトリルと塩化ビニリデンの共重合樹脂またはポリスチレン樹脂より形成されたものである。
【００１２】
第３の発明のバルク装填用油中水型エマルション爆薬組成物は、第１または第２の発明において、前記微小中空球体は、薄膜により形成されるモノセルまたはマルチセルであり、前記乳化剤は、ソルビトール脂肪酸エステルである。
第４の発明のバルク装填用油中水型エマルション爆薬組成物は、第１の発明において、前記油類は、α−オレフィンオリゴマー、流動パラフィン、炭化水素系合成油のいずれかである。
【００１３】
【発明の実施の形態】
以下、この発明の実施形態について詳細に説明する。
バルク装填用油中水型エマルション爆薬組成物は、酸化剤水溶液、油類、乳化剤および微小中空球体よりなり、前記微小中空球体の平均粒径が２０〜１５００μｍであり、かつその材質が有機質である。
【００１４】
酸化剤水溶液は、バルク装填用Ｗ／Ｏ型エマルション爆薬組成物において分散相を構成する無機酸化性塩水溶液であり、従来からＷ／Ｏ型エマルション爆薬に用いられているものすべてが包含される。無機酸化性塩としては、例えば硝酸アンモニウム、硝酸ナトリウム、硝酸カルシウム等のアルカリ金属、アルカリ土類金属の硝酸塩や過塩素酸アンモニウム、過塩素酸ナトリウム等の無機過塩素酸塩等が単独または混合物として用いられるが、水への溶解度や溶解温度から硝酸アンモニウム単独または硝酸アンモニウムと他の無機酸化性塩とを混合した水溶液が好ましい。
【００１５】
これら無機酸化性塩の配合割合は、爆薬組成物中の全組成に対して一般に５〜９０重量％の範囲が望ましく、４０〜８０重量％の範囲がさらに望ましい。この配合割合が５重量％未満の場合はＷ／Ｏ型エマルション爆薬の威力および感度が低く、逆に９０重量％を越える場合はＷ／Ｏ型エマルション爆薬の安定性が低下する。
【００１６】
これら無機酸化性塩は、水溶液として用いられるが、この場合の水の配合割合は、爆薬組成物中の全組成に対して好ましくは３〜３０重量％、さらに好ましくは５〜２５重量％である。水の配合割合が３重量％未満では酸化剤を溶解することが困難になり、３０重量％を超えると爆薬の威力が低下する。
【００１７】
次に、前記油類は、Ｗ／Ｏ型エマルション爆薬組成物において連続相を構成する炭素質燃料であり、常法によりＷ／Ｏ型エマルション爆薬に用いられるものから選択される。
【００１８】
例えば、パラフイン系炭化水素、オレフイン系炭化水素、ナフテン系炭化水素、芳香族系炭化水素、飽和または不飽和炭化水素、石油精製鉱油、潤滑油、流動パラフイン等の炭化水素、ニトロ炭化水素等の炭化水素誘導体、燃料油および石油から誘導される未精製もしくは精製マイクロクリスタリンワックス、パラフインワックス、鉱物性ワックスであるモンタンワックス等、動物性ワックスである鯨ロウ、昆虫ワックスである蜜ロウ等のワックス類等の中から選択される。これらは単独または混合物として用いられる。
【００１９】
前記油類の中では、バルク装填用Ｗ／Ｏ型エマルション爆薬の流動性を高めるため、常温で液状または軟質のオイル類やワックス類が好ましい。さらに、油類としては、流動性に優れ、かつ粘度の温度依存性および比重（気泡保持材）依存性が小さいエマルション爆薬を得ることができる点で、４０℃における動粘度が２〜３５０ｃＳｔのものが最も好ましい。この動粘度が２ｃＳｔ未満のときは乳化が困難となる傾向にあり、３５０ｃＳｔを超えるときは得られるＷ／Ｏ型エマルション爆薬の粘度が高すぎて流動性に乏しい傾向にある。
【００２０】
また、薬質調整のため、石油樹脂、低分子量ポリエチレン、低分子量ポリプロピレン等の低分子量炭化水素重合体等を前記炭素質燃料成分と併用することもできる。これらの成分は、油類の内、通常９０重量％以下の量で用いられる。
【００２１】
油類は、爆薬に対して好ましくは０．１〜１０重量％、さらに好ましくは１〜５重量％で用いられる。油類が０．１重量％未満ではＷ／Ｏ型エマルション爆薬の安定性が悪くなり、一方１０重量％を越える場合はＷ／Ｏ型エマルション爆薬の威力が低下する傾向にある。
【００２２】
次に、乳化剤は、従来からＷ／Ｏ型エマルション爆薬に使用されているものいずれもが使用可能である。この乳化剤としては、例えば、ソルビトールモノラウレート、ソルビトールモノオレート、ソルビトールモノパルミテート、ソルビトールモノステアレート、ソルビトールセスキオレート、ソルビトールジオレート、ソルビトールトリオレート等のソルビトール脂肪酸エステル、ソルビタンモノラウレート、ソルビタンモノオレート、ソルビタンモノパルミテート、ソルビタンモノステアレート、ソルビタンセスキオレート、ソルビタンジオレート、ソルビタントリオレート等のソルビタン脂肪酸エステル、ステアリン酸モノグリセライド等の脂肪酸のモノまたはジグリセライド、ポリオキシエチレンソルビトール脂肪酸エステル、オキサゾリン誘導体、イミダゾリン誘導体、リン酸エステル、脂肪酸アルカリ金属塩またはアルカリ土類金属塩、第１級、第２級または第３級アミン塩等が挙げられる。これらは、１種または２種以上の混合物として使用される。
【００２３】
これらの中で、エマルション爆薬の安定性の点から好ましい乳化剤は、ソルビトール脂肪酸エステル（正確にはソルビトール脂肪酸エステルとソルビタン脂肪酸エステルとソルバイド脂肪酸エステルの混合物であるが、ソルビトール脂肪酸エステルを主成分とするもの）である。これら乳化剤の配合量は、好ましくは０．１〜１０重量％、さらに好ましくは１〜５重量％である。乳化剤が０．１重量％未満の場合はＷ／Ｏ型エマルション爆薬の安定性が悪くなり、逆に１０重量％を越える場合はＷ／Ｏ型エマルション爆薬の爆発エネルギーが低下する傾向にある。
【００２４】
次に、有機質の微小中空球体（マイクロバルーン）は気泡保持材として用いられ、エマルション爆薬の感度等を調整するためのもので、フェノール樹脂、ポリ塩化ビニリデン、ポリスチレン、エポキシ樹脂、尿素樹脂、ポリアクリロニトリル等の合成樹脂より得られるものである。これらは、耐圧強度、耐熱性、真比重、爆薬の経時安定性に与える影響、爆薬の薬質に与える影響等を考慮して選定される。特に、爆薬の軟らかい薬質に与える影響と耐熱性を重視して決定される。耐熱性は、エマルション爆薬がその製造工程、特に混和工程において高温に晒されるため、１００℃程度の耐熱性が要求される。従って、これらの観点から、アクリロニトリルと塩化ビニリデンの共重合樹脂またはポリスチレン樹脂が好ましい。
【００２５】
また、微小中空球体の真比重は小さいことから、見掛け上少量の添加量で爆薬の比重低下効果を得ることができる。この微小中空球体の真比重は、０．４以下が好ましく、０．２以下がさらに好ましい。
【００２６】
この微小中空球体の平均粒径は、２０〜１５００μｍの範囲であり、３０〜１０００μｍの範囲であることが好ましい。また、微小中空球体は気泡体が単一である場合（モノセル）と、多泡体である場合（マルチセル）のいづれの形態であってもよい。これらのモノセルまたはマルチセルは、所要の起爆性能を発揮するために薄膜により形成されることが望ましい。微小中空球体の平均粒径が２０μｍよりも小さいと、起爆感度に優れず、不発を生じる場合がある。平均粒径が１５００μｍよりも大きいと、爆速が小さくなり、安定に爆轟しない。
【００２７】
微小中空球体の使用量は、通常使用する微小中空球体の比重等によるが、全組成に対して０．１〜７重量％の範囲であることが好ましく、０．３〜５重量％の範囲であることがさらに好ましい。この使用量が０．１重量％未満の場合はＷ／Ｏ型エマルション爆薬の感度が低下し、逆に７重量％を越える場合は爆薬の比重が小さくなりすぎて装薬孔に装填される爆薬の量が少なくなり、結果として爆薬の威力が低下する傾向にある。
【００２８】
また、有機質の微小中空球体は、その表面が撥水性物質でコーティングされていてもよい。コーティングに用いられる物質としては、例えば、低分子系シランカップリング剤、高分子系シランカップリング剤、フッ素系界面活性剤、ステアリン酸、含フッ素メタクリレート系または含フッ素アクリレート系潤滑剤などが挙げられる。
【００２９】
さらに、Ｗ／Ｏ型エマルション爆薬組成物には、爆発力の増大を図るために、アルミニウム粉、マグネシウム粉等の金属粉末、木粉、澱粉等の有機粉末を添加することができる。
【００３０】
以上のＷ／Ｏ型エマルション爆薬組成物は、常法に従って、例えば、まず酸化剤水溶液に油類および乳化剤を混合し、高速撹拌によってＷ／Ｏ型エマルションを製造し、その後微小中空球体および必要により金属粉末や有機粉末等を加えて混和機で均一に撹拌混合することによって製造される。
【００３１】
上記のような実施形態によって得られる効果について以下に述べる。
・  実施形態のバルク装填用Ｗ／Ｏ型エマルション爆薬によれば、有機質の微小中空球体を用い、その平均粒径を２０〜１５００μｍに設定したことから、製造時の高温における粘度と、使用時すなわち常温における粘度との差を小さくすることができる。つまり、エマルション爆薬の温度の変化に対する粘度変化を小さくすることができる。
・  実施形態のバルク装填用Ｗ／Ｏ型エマルション爆薬によれば、気泡保持材である有機質で平均粒径が２０〜１５００μｍの微小中空球体の添加量による粘度変化が小さい。つまり、エマルション爆薬の比重の変化に対する粘度変化が小さい。
・  実施形態のバルク装填用Ｗ／Ｏ型エマルション爆薬によれば、エマルション爆薬は流動性に優れていることから、バルク装填における作業性を向上させることができる。
【００３２】
【実施例】
次に、実施例および比較例により、前記実施形態をさらに具体的に説明する。
（実施例１）
まず、硝酸アンモニウム７０．１重量部および硝酸ナトリウム１０．３重量部を水１０．３重量部に加えて加温することにより溶解させ、約９０℃の酸化剤水溶液を得た。一方、ソルビトールモノオレート１．４重量部と、４０℃における動粘度が５．０ｃＳｔのα−オレフィンオリゴマー（ライオン社製の商品名、リポルーブ２０）５．０重量部との混合物を加温して溶融させ、約８０℃の可燃剤混合物を得た。これら酸化剤水溶液と可燃剤混合物とを乳化装置に導き、乳化させてＷ／Ｏ型エマルションを得た。
【００３３】
このＷ／Ｏ型エマルションに、真比重が０．０３、平均粒径が７０μｍのアクリロニトリル樹脂製の微小中空球体〔販売元  日本フィライト（株）の商品名エクスパンセルＤＥ８０〕０．５重量部を加え、縦型混和機を用いて混合し、バルク装填用Ｗ／Ｏ型エマルション爆薬組成物を得た。このものの比重は１．１８であった。
【００３４】
このバルク装填用Ｗ／Ｏ型エマルション爆薬組成物の粘度をＥ型粘度計（東京計器株式会社製、商品名ＥＨＤ−ＳＴ型）で測定した。測定条件は、回転数１０ｒｐｍ、試料温度５℃、２５℃、５０℃、８０℃とした。試験に用いた試料の組成割合を表１に、そして粘度測定結果を表２にそれぞれ示した。また、添加する気泡材の量を調整することにより、Ｗ／Ｏ型エマルション爆薬の比重を種々変えて、２５℃における粘度を測定した。その結果を表３に示した。
【００３５】
なお、表１中の数値は重量％を表し、表２中の粘度の単位はＰａ・ｓであり、（  ）内の数値は８０℃における粘度との差を表す。また、表３中の粘度の単位はＰａ・ｓであり、（  ）内の数値は比重１．３０における粘度との差を表す。
（実施例２）
まず、硝酸アンモニウム７０．１重量部および硝酸ナトリウム１０．３重量部を水１０．３重量部に加えて加温することにより溶解させ、約９０℃の酸化剤水溶液を得た。一方、ソルビトールモノオレート１．４重量部と、４０℃における動粘度が１０ｃＳｔの流動パラフィン５．０重量部との混合物を加温して溶融させ、約８０℃の可燃剤混合物を得た。これら酸化剤水溶液と可燃剤混合物とを乳化装置に導き、Ｗ／Ｏ型エマルションを得た。
【００３６】
このＷ／Ｏ型エマルションに、真比重が０．０３、平均粒径が７０μｍのアクリロニトリル樹脂製の微小中空球体〔販売元  日本フィライト（株）の商品名エクスパンセルＤＥ８０〕０．５重量部を加え、縦型混和機を用いて混合し、バルク装填用Ｗ／Ｏ型エマルション爆薬組成物を得た。このものの比重は１．１８であった。
【００３７】
このバルク装填用Ｗ／Ｏ型エマルション爆薬組成物の粘度を実施例１と同様に測定した。その結果を表２に示した。また、添加する気泡材の量を調整することにより、Ｗ／Ｏ型エマルション爆薬の比重を種々変えて、２５℃における粘度を測定した。その結果を表３に示した。
（実施例３）
まず、硝酸アンモニウム７０．１重量部および硝酸ナトリウム１０．３重量部を水１０．３重量部に加えて加温することにより溶解させ、約９０℃の酸化剤水溶液を得た。一方、ソルビトールモノオレート１．４重量部と、４０℃における動粘度が１５５ｃＳｔの炭化水素系合成油（三井石油化学社製の商品名ルーカントＨＣ−２０）５．０重量部とを加温して溶融させ、約８０℃の可燃剤混合物を得た。これら酸化剤水溶液と可燃剤混合物とを乳化装置に導き、Ｗ／Ｏ型エマルションを得た。
【００３８】
このＷ／Ｏ型エマルションに、真比重が０．０２、平均粒径が６５μｍのアクリロニトリル樹脂製の微小中空球体〔松本油脂製薬（株）製、商品名松本マイクロスフェアＦ−８０ＥＤ〕０．４重量部を加え、縦型混和機を用いて混合し、バルク装填用Ｗ／Ｏ型エマルション爆薬組成物を得た。このものの比重は１．１５であった。
【００３９】
このバルク装填用Ｗ／Ｏ型エマルション爆薬組成物の粘度を実施例１と同様に測定した。その結果を表２に示した。また、添加する気泡材の量を調整することにより、Ｗ／Ｏ型エマルション爆薬の比重を種々変えて、２５℃における粘度を測定した。その結果を表３に示した。
（実施例４）
まず、硝酸アンモニウム７０．１重量部および硝酸ナトリウム１０．３重量部を水１０．３重量部に加えて加温することにより溶解させ、約９０℃の酸化剤水溶液を得た。一方、ソルビトールモノオレート１．４重量部と、４０℃における動粘度が３６７ｃＳｔのα−オレフィンオリゴマー（ライオン製、商品名リポルーブ４００Ｈ）５．０重量部とを加温して溶融させ、約８０℃の可燃剤混合物を得た。これら酸化剤水溶液と可燃剤混合物とを乳化装置に導き、Ｗ／Ｏ型エマルションを得た。
【００４０】
このＷ／Ｏ型エマルションに、真比重が０．０５、平均粒径が４３０μｍのポリスチレン樹脂微小中空球体〔積水化成（株）製〕０．７重量部を加え、縦型混和機を用いて混合し、バルク装填用Ｗ／Ｏ型エマルション爆薬組成物を得た。このものの比重は１．２２であった。
【００４１】
このバルク装填用Ｗ／Ｏ型エマルション爆薬組成物の粘度を実施例１と同様に測定した。その結果を表２に示した。また、添加する気泡材の量を調整することにより、Ｗ／Ｏ型エマルション爆薬の比重を種々変えて、２５℃における粘度を測定した。その結果を表３に示した。
（比較例１）
まず、硝酸アンモニウム７０．１重量部および硝酸ナトリウム１０．３重量部を水１０．３重量部に加えて加温することにより溶解させ、約９０℃の酸化剤水溶液を得た。一方、ソルビトールモノオレート１．４重量部と４０℃における動粘度が７．３ｃＳｔの流動パラフィン５．０重量部との混合物を加温して溶融させ、約８０℃の可燃剤混合物を得た。これら酸化剤水溶液と可燃剤混合物とを乳化装置に導き、Ｗ／Ｏ型エマルションを得た。
【００４２】
このＷ／Ｏ型エマルションに、真比重が０．２５、平均粒径が６５μｍのガラスよりなる微小中空球体〔旭硝子（株）製，商品名：Ｚ−２５〕５．０重量部を加え、縦型混和機を用いて混合しＷ／Ｏ型エマルション爆薬組成物を得た。このものの比重は１．１７であった。
【００４３】
このＷ／Ｏ型エマルション爆薬組成物の粘度を実施例１と同様に測定した。結果を表２に示した。また、添加する気泡材の量を調整することにより、Ｗ／Ｏ型エマルション爆薬の比重を種々変えて、２５℃における粘度を測定した。その結果を表３に示した。
（比較例２）
実施例２と同様、硝酸アンモニウム７０．１重量部および硝酸ナトリウム１０．３重量部を水１０．３重量部に加えて加温することにより溶解させ、約９０℃の酸化剤水溶液を得た。一方、ソルビトールモノオレート１．４重量部と、４０℃における動粘度が１０ｃＳｔの流動パラフィン４．０重量部と４０℃における動粘度が４８ｃＳｔのα−オレフィンオリゴマー〔ライオン社製の商品名、商品名リポルーブ８０〕１．０重量部との混合物を加温して溶融させ、約８０℃の可燃剤混合物を得た。
【００４４】
これら酸化剤水溶液と可燃剤混合物とを乳化装置に導き、Ｗ／Ｏ型エマルションを得た。このＷ／Ｏ型エマルションに真比重が０．０２、平均粒径が６５μｍのガラス製の微小中空球体（ＰＱ社製、商品名Ｑｃｅｌ−５００）４．０重量部を加え、縦型混和機を用いて混合し、Ｗ／Ｏ型エマルション爆薬組成物を得た。このものの比重は１．２０であった。
【００４５】
試験に用いた試料の組成割合を表４に、そしてこのＷ／Ｏ型エマルション爆薬組成物の粘度を実施例１と同様に測定した結果を表２に示した。また、添加する気泡材の量を調整することにより、Ｗ／Ｏ型エマルション爆薬の比重を種々変えて、２５℃における粘度を測定した。その結果を表３に示した。なお、表４中の数値は重量％である。
【００４６】
【表１】
0003649868.tif 000002
【００４７】
【表２】
0003649868.tif 000003
【００４８】
【表３】
0003649868.tif 000004
【００４９】
【表４】
0003649868.tif 000005
表２に示したように、実施例１〜４の場合、比較例１および２の場合に比べて、温度によるエマルション爆薬の粘度の変化が小さいことが明らかである。また、表３に示したように、実施例１〜４の場合、比較例１および２の場合に比べて、爆薬の比重が変化しても、エマルション爆薬の粘度の変化が小さいことがわかる。
【００５０】
以上のことから、実施例１〜４に示したような有機質の気泡保持材を用いるか、またはそれと組み合わせて４０℃における動粘度が２〜３５０ｃＳｔである油類を使用することにより、流動性に優れたバルク装填用Ｗ／Ｏ型エマルション爆薬を得ることができる。
【００５１】
なお、前記実施形態より把握される技術的思想について以下に記載する。
・  前記酸化剤水溶液は、硝酸アンモニウム単独または硝酸アンモニウムと他の無機酸化性塩との水溶液である請求項１〜請求項３のいずれかに記載のバルク装填用油中水型エマルション爆薬組成物。
【００５２】
このように構成した場合、酸化剤水溶液の水への溶解度を大きくできるとともに、溶解温度を低くすることができる。
・  前記乳化剤は、ソルビトール脂肪酸エステルである請求項１〜請求項３のいずれかに記載のバルク装填用油中水型エマルション爆薬組成物。
【００５３】
このように構成した場合、バルク装填用Ｗ／Ｏ型エマルション爆薬組成物の安定性を向上させることができる。
【００５５】
【発明の効果】
以上詳述したように、この発明によれば次のような効果を奏する。
第１の発明のバルク装填用油中水型エマルション爆薬組成物によれば、４０℃における動粘度が２〜３５０センチストークス（ｃＳｔ）である油類を使用すると共に、有機質の微小中空球体を用い、その平均粒径を２０〜１５００μｍ、真比重が０．４以下に設定したことから、温度の変化に対する粘度変化を小さく、しかも比重の変化に対する粘度変化を小さくできるとともに、流動性に優れ、作業性を向上させることができる。
【００５６】
第２の発明のバルク装填用油中水型エマルション爆薬組成物によれば、エマルション爆薬組成物に軟らかい薬質と耐熱性を付与することができる。
【００５７】
第３の発明のバルク装填用油中水型エマルション爆薬組成物によれば、第１の発明または第２の発明の効果に加え、微小中空球体を薄膜のモノセルまたはマルチセルとしたことから、爆薬の起爆性能を効果的に発揮させることができる。
第４の発明のバルク装填用油中水型エマルション爆薬組成物によれば、第１の発明の効果に加え、見掛け上少量の添加量で爆薬の比重低下効果を得ることができる。